СПОСОБ ИЗГОТОВЛЕНИЯ ЭЛЕКТРОУГОЛЬНЫХ ИЗДЕЛИЙ

Способ изготовления электроугольных изделий, включающий смешивание связующего с графитовым наполнителем, горячее прессование полученной смеси и поэтапную термообработку, где вначале ведут быстрый нагрев до температуры 80÷100°C, а затем медленный нагрев и последующую выдержку при конечной температуре, отличающийся тем, что прессование начинают в предварительно нагретой до 70÷90°C вместе с порошковой композицией пресс-форме под давлением 45÷50 МПа, а термообработку ведут в этой же пресс-форме под давлением прессования, причем быстрый нагрев до 110÷120°C ведут со скоростью 1,9÷2°C/мин, медленный нагрев ведут до температуры 160÷170°C со скоростью 1,4÷1,5°C/мин, а затем ведут нагрев до температуры 180÷200°C со скоростью 1,6÷1,8°C/мин, перед прессованием связующее смешивают с графитовым наполнителем со средними размерами частиц 100÷110 мкм, и прессовку выдерживают под давлением при конечной температуре в течение 1÷2 мин.